(57)【要約】      （修正有）【課題】レッドインクに用いる着色分散液、色相と色味に優れ、且つ発色性に極めて優れる記録画像を与えるレッドインク組成物、該インク組成物を用いるインクジェット記録方法の提供。【解決手段】少なくとも、式（１）で表される着色剤を含有する着色分散液、及び該着色分散液を含有するインク組成物。2014208744.tif 000008（式中、Ｒ１及びＲ２はそれぞれ独立に、水素原子、塩素原子又はメチル基を示し、Ｍは、Ｂａ、Ｃａ、Ｓｒ、及びＭｎから選択される原子を表す。）【選択図】なし【特許請求の範囲】
【請求項１】
少なくとも、下記式（１）で表される着色剤を含有する着色分散液。
【化１】
2014208744.tif 000007
（式（１）中、Ｒ１及びＲ２はそれぞれ独立に、水素原子、塩素原子又はメチル基を表わし、Ｍは、Ｂａ、Ｃａ、Ｓｒ、及びＭｎから選択される原子を表わす。）
【請求項２】
上記式（１）中、Ｒ１がメチル基であり、Ｒ２が塩素原子である請求項１に記載の着色分散液。
【請求項３】
上記式（１）中、ＭがＢａである請求項１に記載の着色分散液。
【請求項４】
上記式（１）中、Ｒ１がメチル基、Ｒ２が塩素原子、ＭがＢａである請求項１に記載の着色分散液。
【請求項５】
着色剤として、さらにカーボンブラックを含有する請求項１乃至４のいずれか一項に記載の着色分散液。
【請求項６】
着色剤として、さらにＣ．Ｉ．ピグメントオレンジから選択される、少なくとも1種類の顔料を含有する請求項１乃至５のいずれか一項に記載の着色分散液。
【請求項７】
Ｃ．Ｉ．ピグメントオレンジが、Ｃ．Ｉ．ピグメントオレンジ１６、３６、４３、及び６４よりなる群から選択される、少なくとも1種類の顔料である請求項６に記載の着色分散液。
【請求項８】
請求項１乃至７のいずれか一項に記載の着色分散液と、少なくとも有機溶剤とを含有するインク組成物。
【請求項９】
上記有機溶剤が、少なくとも1種類の多価アルコールである請求項８に記載のインク組成物。
【請求項１０】
上記分散インク組成物中における着色剤の平均粒径が、５０ｎｍ以上２００ｎｍ以下である請求項８又は９に記載のインク組成物。
【請求項１１】
請求項８乃至１０のいずれか一項に記載のインク組成物の液滴を記録信号に応じて吐出させて、被記録材に付着させることにより記録を行うインクジェット記録方法。
【請求項１２】
上記被記録材が情報伝達用シートである請求項１１に記載のインクジェット記録方法。
【請求項１３】
請求項８乃至１０のいずれか一項に記載のインク組成物により着色された着色体。
【請求項１４】
請求項８乃至１０のいずれか一項に記載のインク組成物を含有する容器が装填されたインクジェットプリンタ。
【発明の詳細な説明】
【技術分野】
【０００１】
本発明は、着色分散液、これを含有するインク組成物、このインク組成物を用いたインクジェット記録方法、及びこれらにより得られる着色体に関する。
【背景技術】
【０００２】
各種のカラー記録方法の中でも代表的方法の１つであるインクジェットプリンタによる記録方法は、インクの小滴を発生させ、これを種々の被記録材（紙、フィルム、布帛等）に付着させ記録を行うものである。この方法は、記録ヘッドと被記録材とが直接接触しないため音の発生が少なく静かである。また小型化、高速化が容易という特長の為近年急速に普及しつつあり、今後とも大きな伸長が期待されている。
【０００３】
インクジェット記録方法における高画質化の手段のひとつとして、シアン、マゼンタ、イエロー、ブラックの基本色の他に、レッド、グリーン、ブルー等のいわゆる特色インクを使用することが提案されている。近年、このような特色インクについても基本色インクと同様に、これまで以上に得られる画像の発色性や鮮明性等を向上することが要求されている。
【０００４】
インクに用いる着色剤としては、水溶性の染料と、実質的に水に不溶な顔料の２種類の着色剤が一般に知られている。
例えば特許文献１のように、レッドインク用の染料として、発色性の良好なものが提案されているが、印刷物に求められる耐水性及び耐光性等については、顔料と比較すると劣るとされている。
また、例えば特許文献２のように、耐水性の良好な顔料をインク中に分散化し、インクジェットインクとして使用する提案がなされているが、色相及び発色性に対する要望を十分に満足させるものは、未だ得られていない。
一方、特許文献３のように、イエローインクとマゼンタインクを使用して、インクジェット記録方法にてレッド画像を形成する手法も提案されている。しかし、このような手法であっても、記録画像の発色性が低下する問題が生じる。
【先行技術文献】
【特許文献】
【０００５】
【特許文献１】特開２０１２−１９３３１０号公報
【特許文献２】特開２０１０−４３１４９号公報
【特許文献３】特開２００６−２９８９７８号公報
【特許文献４】特開２００６−１７６６０５号公報
【発明の概要】
【発明が解決しようとする課題】
【０００６】
本発明は、レッドインクに用いる着色分散液、色相と色味に優れ、且つ発色性に極めて優れる記録画像を与えるレッドインク組成物、該インク組成物を用いるインクジェット記録方法の提供を目的とする。
【課題を解決するための手段】
【０００７】
本発明者らは上記の課題を解決すべく鋭意研究を重ねた結果、特定の式（１）で表される着色剤を含有する着色分散液、これを含有するインク組成物により、上記の課題が解決できることを見出し、本発明を完成させた。
【０００８】
即ち、本発明は、以下の［１］〜［１４］に関する。
［１］
少なくとも、下記式（１）で表される着色剤を含有する着色分散液。
【０００９】
【化１】
2014208744.tif 000002
【００１０】
（式（１）中、Ｒ１及びＲ２はそれぞれ独立に、水素原子、塩素原子又はメチル基を表わし、Ｍは、Ｂａ、Ｃａ、Ｓｒ、及びＭｎから選択される原子を表わす。）
［２］
上記式（１）中、Ｒ１がメチル基であり、Ｒ２が塩素原子である上記［１］に記載の着色分散液。
［３］
上記式（１）中、ＭがＢａである上記［１］に記載の着色分散液。
［４］
上記式（１）中、Ｒ１がメチル基、Ｒ２が塩素原子、ＭがＢａである上記［１］に記載の着色分散液。
［５］
着色剤として、さらにカーボンブラックを含有する上記［１］乃至［４］のいずれか一項に記載の着色分散液。
［６］
着色剤として、さらにＣ．Ｉ．ピグメントオレンジから選択される、少なくとも1種類の顔料を含有する上記［１］乃至［５］のいずれか一項に記載の着色分散液。
［７］
Ｃ．Ｉ．ピグメントオレンジが、Ｃ．Ｉ．ピグメントオレンジ１６、３６、４３、及び６４よりなる群から選択される、少なくとも1種類の顔料である上記［６］に記載の着色分散液。
［８］
上記［１］乃至［７］のいずれか一項に記載の着色分散液と、少なくとも有機溶剤とを含有するインク組成物。
［９］
上記有機溶剤が、少なくとも1種類の多価アルコールである上記［８］に記載のインク組成物。
［１０］
上記分散インク組成物中における着色剤の平均粒径が、５０ｎｍ以上２００ｎｍ以下である上記［８］又は［９］に記載のインク組成物。
［１１］
上記［８］乃至［１０］のいずれか一項に記載のインク組成物の液滴を記録信号に応じて吐出させて、被記録材に付着させることにより記録を行うインクジェット記録方法。
［１２］
上記被記録材が情報伝達用シートである上記［１１］に記載のインクジェット記録方法。
［１３］
上記［８］乃至［１０］のいずれか一項に記載のインク組成物により着色された着色体。
［１４］
上記［８］乃至［１０］のいずれか一項に記載のインク組成物を含有する容器が装填されたインクジェットプリンタ。
【発明の効果】
【００１１】
本発明により、レッドインクに用いる着色分散液、色相と色味に優れ、且つ発色性に極めて優れる記録画像を与えるレッドインク組成物、該インク組成物を用いるインクジェット記録方法が提供できた。
【発明を実施するための形態】
【００１２】
以下、本発明を詳細に説明する。なお、本明細書においては実施例等も含めて、「％」及び「部数」については特に断りのない限り、いずれも質量基準で記載する。また、本明細書において「Ｃ．Ｉ．」とは、「カラーインデックス」を意味する。
【００１３】
上記の着色分散液は水を含有する水系着色分散液であり、上記式（１）で表される着色剤を含有する。
式（１）中、Ｒ１は、水素原子、塩素原子、又はメチル基を表し、塩素原子又はメチル基が好ましく、メチル基がより好ましい。
【００１４】
式（１）中、Ｒ２は、水素原子、塩素原子、又はメチル基を表し、水素原子又は塩素原子が好ましく、塩素原子がより好ましい。
【００１５】
式（１）中、Ｍは、Ｂａ、Ｃａ、Ｓｒ、及びＭｎから選択される原子を表す。好ましくはＢａ又はＣａであり、より好ましくはＢａである。
【００１６】
上記のうち、好ましいもの同士の組み合わせはより好ましく、より好ましいもの同士の組み合わせはさらに好ましい。好ましいものとより好ましいものとの組み合わせについても同様である。
【００１７】
上記式（１）で表される化合物の具体例を下記表１に挙げるが、本発明はこれらの具体例に何ら限定されない。
【００１８】
【表１】
2014208744.tif 000003
【００１９】
上記式（１）で表される着色剤、特に上記表１に示した着色剤は、一般に溶性アゾ顔料又はアゾレーキ顔料とも呼ばれ、分子内にアゾ基を有する有機顔料である。
通常は、芳香族アミン類と、ナフトール化合物とのジアゾカップリング反応により得られた化合物を、種々の金属の塩とすることにより得られる着色剤である。
【００２０】
上記式（１）で表される着色剤としては、例えば、ブリリアントカーミン６Ｂ、パーマネントレッド２Ｂ、ウォッチングレッド、及びボンレッド等の商品名の着色剤を市販品として入手できる。
【００２１】
上記の着色分散液は、さらに着色剤としてカーボンブラックを含有してもよい。カーボンブラックを含有することにより、インク組成物を調製したときに、より濃度感のある記録物を得ることができる。
【００２２】
上記のカーボンブラックとしてはファーネスブラック、ランプブラック、アセチレンブラック、チャンネルブラック等が好ましい。カーボンブラックの具体例としては、例えばＲａｖｅｎ７６０ＵＬＴＲＡ、Ｒａｖｅｎ７８０ＵＬＴＲＡ、Ｒａｖｅｎ７９０ＵＬＴＲＡ、Ｒａｖｅｎ１０６０ＵＬＴＲＡ、Ｒａｖｅｎ１０８０ＵＬＴＲＡ、Ｒａｖｅｎ１１７０、Ｒａｖｅｎ１１９０ＵＬＴＲＡ  ＩＩ、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ２５００ＵＬＴＲＡ、Ｒａｖｅｎ３５００、Ｒａｖｅｎ５０００ＵＬＴＲＡ  ＩＩ、Ｒａｖｅｎ５２５０、Ｒａｖｅｎ５７５０、Ｒａｖｅｎ７０００（コロンビア・カーボン社製）；Ｍｏｎａｒｃｈ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００、Ｒｅｇａｌ１３３０Ｒ、Ｒｅｇａｌ１４００Ｒ、Ｒｅｇａｌ１６６０Ｒ、Ｍｏｇｕｌ  Ｌ（キャボット社製）；Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、  Ｐｒｉｎｔｅｘ  １４０Ｕ、  Ｐｒｉｎｔｅｘ  １４０Ｖ、  ＳｐｅｃＩａｌ  Ｂｌａｃｋ  ４、ＳｐｅｃＩａｌ  Ｂｌａｃｋ  ４Ａ、ＳｐｅｃＩａｌ  Ｂｌａｃｋ  ５、Ｓｐｅｃｉａｌ  Ｂｌａｃｋ  ６（デグサ社製）；ＭＡ７、ＭＡ８、ＭＡ１００、ＭＡ６００、ＭＣＦ−８８、Ｎｏ．２５、Ｎｏ．３３、Ｎｏ．４０、Ｎｏ．４７、Ｎｏ．５２、Ｎｏ．９００、Ｎｏ．２３００（三菱化学社製）；等が挙げられる。
【００２３】
上記の着色分散液は、さらにＣ．Ｉ．ピグメントオレンジから選択される着色剤を含有してもよい。すなわち、上記の着色分散液は、上記式（１）で表される着色剤以外に、カーボンブラック及び／又はＣ．Ｉ．ピグメントオレンジから選択される着色剤を含有してもよい。
Ｃ．Ｉ．ピグメントオレンジとしては、特に制限されないが、Ｃ．Ｉ．ピグメントオレンジ１６、３６、４３、及び６４よりなる群から選択される、少なくとも１種類の顔料が好ましい。Ｃ．Ｉ．ピグメントオレンジを含有することにより、鮮明性の高い記録物を得ることができる。
【００２４】
上記の着色分散液が含有する着色剤の総質量に対して、上記式（１）で表される着色剤の含有量は通常１００〜８０％、好ましくは１００〜９０％、より好ましく１００〜９５％である。
また、上記の着色分散液が、カーボンブラック及び／又はＣ．Ｉ．ピグメントオレンジを含有するときは、カーボンブラックとＣ．Ｉ．ピグメントオレンジの含有比率は、質量基準で通常１００／０〜０／１００、好ましくは９０／１０〜１０／９０、より好ましくは８０／２０〜１５／８５である。
【００２５】
上記の着色分散液を調製するときは、分散剤を使用するのが好ましい。分散剤の種類・酸価・分子量等を適宜選択することによって、着色剤の平均粒径を通常３００ｎｍ以下、好ましくは５０ｎｍ〜２００ｎｍ、より好ましくは６０ｎｍ〜１２０ｎｍとしてもよい。これによって、上記の着色分散液を含有するインク組成物を調製したときに、着色剤の分散安定性、及びインクジェット記録に用いたときの吐出安定性が優れるとともに、記録画像の印字濃度を高くすることができる。色材の平均粒径は、レーザ光散乱法を用いて測定できる。
【００２６】
着色剤を水に分散させる方法としては、サンドミル（ビーズミルともいう。）、ロールミル、ボールミル、ペイントシェーカー、超音波分散機、マイクロフルイダイザー等を用いる公知の方法が挙げられる。これらの中ではサンドミルが好ましい。サンドミルを用いた分散液の調製は、径の小さいビーズ（０．０１ｍｍ〜１ｍｍ径）を使用し、ビーズの充填率を大きくすること等により、分散効率を高めた条件で分散液を調製することが望ましい。
また、分散液の調製後に、濾過及び／又は遠心分離等により、ビーズ等を除去するのと共に、目的とする平均粒径からのかい離が大きい着色剤を除去することも好ましく行われる。
また、分散液の調製時に泡立ち等が生じるときは、これを抑える目的で、公知のシリコーン系、アセチレングリコール系等の消泡剤を極微量添加してもよい。但し、消泡剤には、着色剤の分散や微粒子化を阻害するものもあり、分散や分散後の安定性に影響を及ぼさないものを適宜使用するのが好ましい。
【００２７】
上記の分散剤としては、例えば、リグニンスルホン酸、セラック等の天然高分子、ポリアクリル酸、スチレン−アクリル酸共重合体、スチレン−アクリル酸−アクリル酸アルキルエステル共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等があげられる。
【００２８】
上記分散剤の分子量（ＭＷ）の範囲は特に限定されないが、３０００〜５００００の範囲が好ましく、より好ましくは７０００〜２５０００の範囲である。
【００２９】
また、分散剤として市販の水溶性樹脂を使用してもよい。その具体例としては、例えば、いずれもジョンソンポリマー社製のジョンクリルＴＭ６２、６７、６８、６７８、及び６８７等のスチレン−アクリル系樹脂；モビニールＴＭＳ−１００Ａ（ヘキスト合成社製の変性酢酸ビニル樹脂）；ジュリマーＴＭＡＴ−２１０（日本純薬（株）製のポリアクリル酸エステル共重合体）；等が挙げられる。これらの中では、その分子内にカルボキシ基を含有する樹脂が好ましい。
【００３０】
上記インク組成物は、上記の着色分散液と、少なくとも有機溶剤とを含有する。
【００３１】
上記インク組成物が含有する着色分散液としては、上記式（１）で表される着色剤を含有する着色分散液；上記式（１）で表される着色剤と、カーボンブラック及び／又はＣ．Ｉ．ピグメントオレンジを含有する着色分散液；が挙げられる。また、上記式（１）で表される着色剤、カーボンブラック、又はＣ．Ｉ．ピグメントオレンジを単独で含有する着色分散液をそれぞれ調製し、この３種類の分散液を適宜含有させてもよい。
【００３２】
上記インク組成物が含有する着色剤の総量は、インク組成物の総質量に対して通常１〜３０％、好ましくは１〜１０％、より好ましくは２〜７％である。
【００３３】
上記インク組成物が含有する有機溶剤としては、水溶性有機溶剤が挙げられる。
その具体例としては、メタノール、エタノール、１−プロパノール、２−プロパノール等のＣ１−Ｃ３アルコール；１，２−ジメトキシエタン、テトラヒドロフラン、ｐ−ジオキサン等のエーテル化合物；アセトン等のケトン類；多価アルコール；及び酢酸；等が挙げられる。これらの水溶性有機溶剤は１種類を使用してもよく、複数の種類を組み合わせてもよい。
【００３４】
上記の多価アルコールとしては、例えば１，２−ヘキサンジオール、１，６−ヘキサンジオール、トリメチロールプロパン、ヘキサン−１，２，６−トリオール等の、ヒドロキシ基を２つ又は３つ有する脂肪族Ｃ１−Ｃ６アルカノール；エチレングリコール、ジエチレングリコール、１，２−プロピレングリコール、１，３−プロピレングリコール、１，２−ブチレングリコール、１，４−ブチレングリコール、１，６−ヘキシレングリコール、ジエチレングリコール、トリエチレングリコール、テトラエチレングリコール、ジプロピレングリコール、ポリエチレングリコール、ポリプロピレングリコール、チオジグリコール又はジチオジグリコール等の、Ｃ２−Ｃ６アルキレン単位を有するモノ、オリゴ又はポリアルキレングリコール又はチオグリコール；グリセリン、ジグリセリン、等のグリセリン類；等が挙げられる。これらの有機溶剤は単独で用いてもよいし、２種類以上を併用してもよい。
これらの中ではグリセリン類（好ましくはグリセリン）、Ｃ２−Ｃ６アルキレン単位を有するモノ、オリゴ又はポリアルキレングリコール（好ましくはジエチレングリコール、トリエチレングリコール及び１，２−プロピレングリコール）が好ましい。
【００３５】
上記インク組成物は、水溶性有機溶剤として、多価アルコールを少なくとも１種類含有するのが好ましい。多価アルコールを含有することにより、インク組成物の粘度を調整することが可能で、且つ乾燥防止の効果等も期待できる。
【００３６】
上記の水溶性有機溶剤の含有量は、インク組成物の総質量中、通常１０〜６０％、好ましくは１０〜４０％である。
【００３７】
上記インク組成物のｐＨとしては、保存安定性を向上させる目的で、ｐＨ５〜１１が好ましく、ｐＨ７〜１０がより好ましい。
インク組成物の表面張力としては、静的表面張力として好ましくは１０〜３６ｍＮ／ｍであり、より好ましくは２０〜３６ｍＮ／ｍである。
インク組成物の粘度としては通常で、３〜２０ｍＰａ・ｓ、好ましくは３〜１０ｍＰａ・ｓである。
これらはいずれも２５℃における測定値であり、インク組成物のｐＨ及び表面張力は、後記するｐＨ調整剤、界面活性剤等で適宜調整できる。
【００３８】
上記のインク組成物は、少なくとも上記の分散液、水溶性有機溶剤、及び水を含有し、必要に応じインク調製剤を加えても良い。このインク組成物をインクジェット記録用のインクとして使用する場合、本発明のインク組成物が含有する着色分散液中における金属陽イオンの塩化物（例えば塩化ナトリウム）、硫酸塩（例えば硫酸ナトリウム）等の無機不純物の含有量は、少ないものを用いるのが好ましい。その無機不純物含有量の目安は、おおよそ着色剤の総質量に対して１質量％以下程度であり、下限は分析機器の検出限界以下、すなわち０％でよい。無機不純物の少ない着色剤を製造する方法としては、例えばイオン交換樹脂で無機不純物を交換吸着する方法等で脱塩処理すればよい。
【００３９】
上記インク調製剤としては、例えば防腐防黴剤、ｐＨ調整剤、キレート試薬、防錆剤、水溶性紫外線吸収剤、水溶性高分子化合物、酸化防止剤及び／又は界面活性剤等があげられる。以下にこれらのインク調製剤について説明する。
【００４０】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００４１】
防腐剤の例としては、例えば有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。
有機ハロゲン系化合物の具体例としては、例えばペンタクロロフェノールナトリウムが挙げられる。
ピリジンオキシド系化合物の具体例としては、例えば２−ピリジンチオール−１−オキサイドナトリウムが挙げられる。
イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。
その他の防腐防黴剤の具体例として、無水酢酸ナトリウム、ソルビン酸ナトリウム又は安息香酸ナトリウム、アーチケミカル社製、商品名プロクセルＴＭＧＸＬ（Ｓ）やプロクセルＴＭＸＬ−２（Ｓ）等が挙げられる。なお、本明細書において、上付きの「ＴＭ」は商標を意味する。
【００４２】
ｐＨ調整剤としては、調製されるインク組成物に悪影響を及ぼさずに、そのｐＨを上記の範囲に制御できるものであれば任意の物質を使用することができる。その具体例としては、例えばジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基；等が挙げられる。
【００４３】
キレート試薬の具体例としては、例えばエチレンジアミン四酢酸二ナトリウム、ニトリロ三酢酸ナトリウム、ヒドロキシエチルエチレンジアミン三酢酸ナトリウム、ジエチレントリアミン五酢酸ナトリウム又はウラシル二酢酸ナトリウム等があげられる。
【００４４】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール又はジシクロヘキシルアンモニウムナイトライト等があげられる。
【００４５】
水溶性紫外線吸収剤の例としては、例えばスルホ化したベンゾフェノン系化合物、ベンゾトリアゾール系化合物、サリチル酸系化合物、桂皮酸系化合物又はトリアジン系化合物が挙げられる。
【００４６】
水溶性高分子化合物の具体例としては、ポリエチレングリコール、ポリビニルアルコール、セルロース誘導体、ポリアミン又はポリイミン等があげられる。
【００４７】
酸化防止剤の例としては、例えば、各種の有機系及び金属錯体系の褪色防止剤を使用することができる。上記有機系の褪色防止剤の例としては、ハイドロキノン類、アルコキシフェノール類、ジアルコキシフェノール類、フェノール類、アニリン類、アミン類、インダン類、クロマン類、アルコキシアニリン類又は複素環類等が挙げられる。
【００４８】
界面活性剤の例としては、例えばアニオン、カチオン、両性、及びノニオン等の公知の界面活性剤が挙げられる。
【００４９】
アニオン界面活性剤としてはアルキルスルホカルボン酸塩、α−オレフィンスルホン酸塩、ポリオキシエチレンアルキルエーテル酢酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００５０】
カチオン界面活性剤としては２−ビニルピリジン誘導体、ポリ４−ビニルピリジン誘導体等が挙げられる。
【００５１】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００５２】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；日信化学社製  商品名サーフィノールＴＭ１０４ＰＧ５０、１０５ＰＧ５０、８２、４２０、４４０、４６５、４８５、オルフィンＴＭＳＴＧ；ポリグリコールエーテル系（例えばＳＩＧＭＡ−ＡＬＤＲＩＣＨ社製のＴｅｒｇｉｔｏｌＴＭ１５−Ｓ−７等）；等が挙げられる。これらの中ではサーフィノールの各シリーズ（好ましくはサーフィノールＴＭ１０４ＰＧ５０、サーフィノールＴＭ４４０、サーフィノールＴＭ４６５）が好ましい。
【００５３】
上記のインク調製剤は、それぞれ単独もしくは混合して用いることができる。
【００５４】
上記インクジェット記録方法としては、上記インク組成物の液滴を記録信号に応じて吐出させて、被記録材に付着させることにより記録を行うインクジェット記録方法が挙げられる。
【００５５】
インクジェット方式としては、例えば、静電誘引力を利用してインクを吐出させる電荷制御方式；ピエゾ素子の振動圧力を利用するドロップオンデマンド方式（圧力パルス方式）；電気信号を音響ビームに変えインクに照射し、その放射圧を利用してインクを吐出させる音響インクジェット方式；インクを加熱して気泡を形成し、生じた圧力を利用するサーマルインクジェット、すなわちバブルジェット（登録商標）方式；等が挙げられる。
【００５６】
被記録材としては特に制限されないが、例えば、いずれもインク受容層を有しない普通紙、グラビア印刷やオフセット印刷等に用いられるメディア、インク受容層を有するインクジェット専用紙、インクジェット専用フィルム、光沢紙、又は光沢フィルム等の情報伝達用シート；繊維や布（セルロース、ナイロン、羊毛等）、皮革、カラーフィルター用基材；等が挙げられる。
【００５７】
上記インクジェット記録方法で被記録材に記録する方法としては、例えば、上記インク組成物を含有する容器をインクジェットプリンタの所定の位置に装填し、上記のインクジェット記録方法で被記録材に記録する方法が挙げられる。
上記インクジェット記録方法は、上記レッドインク組成物と、例えば公知のマゼンタ、シアン、イエロー、及び必要に応じて、グリーン、ブルー（又はバイオレット）及びオレンジ等の各色のインク組成物とを併用し、フルカラーでの記録を行うこともできる。
各色のインク組成物は、それぞれの容器に注入され、その各容器を上記レッドインク組成物を含有する容器と同様に、インクジェットプリンタの所定の位置に装填してインクジェット記録に使用される。
【００５８】
本発明のレッドインク組成物を用いることで、印字濃度、及び彩度がいずれも高い記録画像が得られ、視覚的にも濃度感があり、鮮明で色域の広い被記録物を得ることができる。
さらに、擦過性、耐水性、耐光性、耐熱性、耐酸化ガス（例えばオゾンガス）性等の各種堅牢性に優れた画像を得ることができる。
【実施例】
【００５９】
以下、本発明を実施例によって具体的に説明するが、本発明は、以下の実施例によって何ら限定されるものではない。また、各合成反応及び晶析等の操作は、特に断りのない限り、いずれも攪拌下に行った。
なお、分散溶液中の固形分の含有量は、株式会社エイ・アンド・デイ社製、ＭＳ−７０を用いて乾燥重量法により求めた。
【００６０】
［実施例１］：レッド色の着色分散液の調製（１）。
ジョンクリル６８（ＭＷ：１３０００）９．３８部、及びトリエタノールアミン５部をイオン交換水９８．１部に溶解し、１時間攪拌した。得られた溶液にＣ．Ｉ．Ｐｉｇｍｅｎｔ  Ｒｅｄ  ４８：１（３７．５部）を加え、１５００ｒｐｍの条件下で２０時間、サンドグラインダーで分散処理を行った。得られた分散液にイオン交換水１５０部を滴下した後、この液を濾過することにより、固形分の含有量が１３．２％、平均粒径１３１ｎｍであるレッド色の着色分散液を得た。得られた着色分散液を、分散液１とする。
【００６１】
［実施例２］：レッド色の着色分散液の調製（２）。
ジョンクリル６８（ＭＷ：１３０００）９．３８部、及びトリエタノールアミン５部をイオン交換水９８．１部に溶解し、１時間攪拌した。得られた溶液にＣ．Ｉ．Ｐｉｇｍｅｎｔ  Ｒｅｄ  ４８：１（３５．６部）、及びＣ．Ｉ．Ｐｉｇｍｅｎｔ  Ｏｒａｎｇｅ  １６（１．９部）を加え、１５００ｒｐｍの条件下で２０時間、サンドグラインダーで分散処理を行った。得られた分散液にイオン交換水１５０部を滴下した後、この液を濾過することにより、固形分の含有量が１４．４％、平均粒径１１０ｎｍであるレッド色の着色分散液を得た。得られた着色分散液を、分散液２とする。
【００６２】
［実施例３］：ブラック色の着色分散液の調製。
実施例１で使用したＣ．Ｉ．Ｐｉｇｍｅｎｔ  Ｒｅｄ  ４８：１を、カーボンブラックに代える以外は実施例１と同様にして、固形分の含有量が１７．３％、平均粒径９８ｎｍであるブラック色の着色分散液を得た。得られた着色分散液を、分散液３とする。
【００６３】
［実施例４〜８］：インクの調製。
実施例１乃至３で得た着色分散液を、下記表２に記載の各成分と混合した後、３μｍのメンブランフィルターで夾雑物を濾別し、評価試験用の本発明のレッドインク組成物を得た。
下記表２中、各成分の数値は部数を意味する。
【００６４】
［比較例１］：レッド色の着色分散液の調製。
実施例４で使用したＣ．Ｉ．Ｐｉｇｍｅｎｔ  Ｒｅｄ  ４８：１を、Ｃ．Ｉ．Ｐｉｇｍｅｎｔ  Ｒｅｄ  ２５４に代える以外は実施例４と同様にして、固形分の含有量が１２．８％の比較用のレッド分散液を得た。得られた着色分散液を、比較分散液１とする。
【００６５】
［比較例２］：イエロー色の着色分散液の調製。
実施例４で使用したＣ．Ｉ．Ｐｉｇｍｅｎｔ  Ｒｅｄ  ４８：１を、Ｃ．Ｉ．Ｐｉｇｍｅｎｔ  Ｙｅｌｌｏｗ  ７４に代える以外は実施例４と同様にして、固形分の含有量が１８．９％の比較例用のイエロー分散液を得た。得られた着色分散液を、比較分散液２とする。
【００６６】
［比較例３］：マゼンタ色の着色分散液の調製。
実施例４に記載のＣ．Ｉ．Ｐｉｇｍｅｎｔ  Ｒｅｄ  ４８：１を、Ｃ．Ｉ．Ｐｉｇｍｅｎｔ  Ｍａｇｅｎａｔ  １２２に代える以外は実施例４と同様にして、固形分の含有量が１６．６％の比較例用のマゼンタ分散液を得た。得られた着色分散液を、比較分散液３とする。
【００６７】
［比較例４〜６］：比較用インクの調製。
比較例例１乃至３で得た着色分散液を、下記表２に記載の各成分と混合した後、３μｍのメンブランフィルターで夾雑物を濾別し、評価試験用の比較用レッドインク組成物を得た。
下記表２中、各成分の数値は部数を意味する。
なお、比較例５及び６は、イエローとマゼンタの着色剤を配合することによりレッド色のインク組成物を得たものである。これらの配合でレッド色のインク組成物を得る方法は、当業者であれば周知である。
【００６８】
【表２】
2014208744.tif 000004
【００６９】
［（Ａ）インクジェット記録］
上記の実施例及び比較例で得た各インク組成物を、セイコーエプソン社製インクジェットプリンタ、商品名  ＰＸ１０１のマゼンタカートリッジにそれぞれ充填し、三菱製紙製の上質普通紙ＤＬ９０８４に対してインクジェット記録を行った。
インクジェット記録は、レッドが１００％、８０％、６０％Ｄｕｔｙの、３段階のグラデーションの画像となるように行い、上記実施例及び比較例の各インク組成物により記録された着色体を得た。得られた着色体を試験片とし、以下の評価試験を行った。
【００７０】
［（Ｂ）記録画像の測色］
各試験片の測色は、Ｘ−ｒｉｔｅ社製の測色機、商品名  ＳｐｅｃｔｒｏＥｙｅを用いて行った。測色条件は、濃度基準にＡＮＳＩ  Ａ、視野角２°、光源Ｄ５０である。
【００７１】
［（Ｃ）色相評価試験］
上記のようにして得た各試験片について、３段階の各濃度階調部の濃度色相角（ｈ）を測色し、レッド色の領域に相当するか否かを評価した。
なお、ここでいうレッド色の領域とは、Ｌ＊ａ＊ｂ＊表色系による色相角（ｈ）が２０°≦ｈ≦３５°と定義し、実際に測色した数値がこの範囲に相当するか否かを、以下の２段階で評価した。結果を下記表３に示す。
Ａ：レッド色の領域に相当する。
Ｃ：レッド色の領域に相当しない。
【００７２】
［（Ｄ）発色性評価試験］
各試験片の１００％Ｄｕｔｙ部の濃度をＤｍ値として測色し、以下３段階の評価基準で評価した。結果を下記表３に示す。なお、得られたＤ値は大きい方が優れる。
Ａ：Ｄｍ値が１．２０以上。
Ｂ：Ｄｍ値が１．１０以上で１．２０未満。
Ｃ：Ｄｍ値が１．１０未満。
［（Ｅ）色味評価試験］
各試験片の１００％Ｄｕｔｙ部を目視にて、色味を以下５段階の評価基準で評価した。結果を下記表３に示す。
ＡＡ：鮮明で濃度感のある赤色。
Ａ：鮮明な赤色。
Ｂ：濃度感のある赤色。
Ｃ：くすんだ赤色。
Ｄ：赤味の橙色。
【表３】
2014208744.tif 000005
【００７３】
上記の結果から明らかなように、本発明のインク組成物は、レッドインクとして優れた色相と色味を示した上、極めて優れた発色性を有することが確認された。
【００７４】
［実施例９］：レッド色の着色分散液の調製（３）。
国際公開第２０１３／１１５０７１号の合成例３に記載のブロック共重合体を調整し、得られた高分子分散剤６部を２−ブタノン３０部に溶解させ、均一な溶液とした。この液に、０．４４ｇの水酸化ナトリウムを４１部のイオン交換水に溶解させた液を加え、１時間攪拌して乳化溶液を調製した。この時、結晶の析出はなかった。これにＣ．Ｉ．Ｐｉｇｍｅｎｔ  Ｒｅｄ  ４８：１（３５．６部）、及びＣ．Ｉ．Ｐｉｇｍｅｎｔ  Ｏｒａｎｇｅ  １６（１．９部）を２０部加え、サンドグラインダーで分散を行った。分散は１５００ｒｐｍの条件下で１５時間分散させた。その後、イオン交換水１００部を滴下し、ろ過して分散用ビーズを取り除いた後、エバポレータで２−ブタノン及び水を減圧留去した後、顔料固形分１２．４１％のレッド分散液を得た。水溶液中の固形分測定には株式会社エイ・アンド・デイ社製、ＭＳ−７０を用いて、乾燥重量法により求めた。この時のｐＨは８．６、平均粒子径は９２ｎｍであった。得られた着色分散液を、分散液４とする。
【００７５】
［実施例１０］：インクの調製。
実施例９で得た着色分散液を、下記表４に記載の各成分と混合した後、３μｍのメンブランフィルターで夾雑物を濾別し、評価試験用の本発明のレッドインク組成物を得た。
下記表４中、各成分の数値は部数を意味する。
【００７６】
【表４】
2014208744.tif 000006
【００７７】
上記のようにして得られた実施例１０のインク組成物を用い、上記と同様に「（Ａ）インクジェット記録」、「（Ｃ）色相評価試験」、「（Ｄ）発色性評価試験」及び「（Ｅ）色味評価試験」を行うことにより、その性能を評価した。その結果、実施例１０のインク組成物の上記３種類の評価は、いずれも「Ａ」であることが確認された。
【産業上の利用可能性】
【００７８】
本発明の着色分散液、これを含有するインク組成物は、優れた色相と色味を示す上、極めて優れた発色性を有することからインクジェット記録用のレッドインクとして極めて有用である。